(57)【要約】【課題】  生体試料中の単層カーボンナノチューブを燃焼法により分析する方法において、共雑物を分離して分析することができるとともに、ロスやコンタミをなくして安定した定量値を得ることができる方法及びそのための装置を提供する。【解決手段】  酸素ガスを供給しながら生体試料を燃焼させ、そのとき発生するガスから生体試料中のＳＷＣＮＴを分析する方法であって、ホモジナイズ後の前記生体試料を酸液中で加熱処理することによりバックグラウンドを低減させた後、得られた分解物を含む液を、石英ウールを充填した石英ガラス製燃焼管に通して濾過し、その後、該燃焼管内に酸素ガスを供給しながら該燃焼管内に残存する試料を燃焼させて、発生するガスからＳＷＣＮＴを分析する。【選択図】  図３
2015184065.tif 000002
【特許請求の範囲】
【請求項１】
酸素ガスを供給しながら生体試料を燃焼させ、そのとき発生するガスから生体試料中のＳＷＣＮＴを分析する方法であって、
ホモジナイズ後の前記生体試料を酸液中で加熱処理することによりバックグラウンドを低減させた後、得られた分解物を含む液を、石英ウールを充填した石英ガラス製燃焼管に通して濾過し、その後、該燃焼管内に酸素ガスを供給しながら該燃焼管内に残存する試料を燃焼させて、発生するガスからＳＷＣＮＴを分析することを特徴とする生体試料中のＳＷＣＮＴ分析方法。
【請求項２】
前記ホモジナイズ及び酸液中での加熱処理において、石英ガラス製の容器を用いることを特徴とする請求項１に記載の生体試料中のＳＷＣＮＴ分析方法。
【請求項３】
燃焼炉内に、生体試料を入れた燃焼管を配置し、酸素ガスを供給しながら該試料を燃焼させ、そのとき発生するガスを分析して、生体試料中に含まれるＳＷＣＮＴを定量分析する装置であって、
前記燃焼管として、濾材としての石英ウールを充填した石英ガラス製の燃焼管を用いることを特徴とする、生体試料中のＳＷＣＴＮ分析装置。
【請求項４】
前記燃焼炉の後段に、触媒を充填した触媒管を接続したことを特徴とする請求項３に記載の生体試料中のＳＷＣＮＴ分析装置。
【請求項５】
前記ガスを分析する装置として、非分散型赤外線分析装置を用いることを特徴とする請求項３又は４に記載の生体試料中のＳＷＣＮＴ分析装置。
【発明の詳細な説明】
【技術分野】
【０００１】
本発明は、単層カーボンナノチューブの分析方法及び該方法に適した分析用装置に関する。
【背景技術】
【０００２】
カーボンナノチューブ（（以下、「ＣＮＴ」ということもある。）は、これからの社会にとって重要な科学技術と考えられており、それを支える基盤としてのナノ材料は様々な分野で試験・開発・実用化が進められている。
しかし、ＣＮＴを使用することによるヒトや環境への影響がはっきりと分かっていないことから、その安全性に関わるリスクについて懸念する声が上がっている。そのため、ＣＮＴの生体内における動態や環境中における動態の把握は、緊急課題ともいえる課題である。
【０００３】
ＣＮＴを測定する方法としては、ＴＥＭ／ＳＥＭ画像から計数する方法や、蛍光分光法・近赤外蛍光顕微鏡を用いる方法がこれまで提案されている。前者は定量性が低く、結果の代表性に欠く手法であるという欠点があり、後者は存在・挙動・分布の可視化はできるが定量性が低いという欠点がある。
また、ＮＩＯＳＨ（National Institute for Occupational and Health）からは、気化後に触媒反応により参加させて炭素分析を行う方法ＮＩＯＳＨ  ５０４０が提案されている（文献１)。ただし、この方法は、気中ＣＮＴの分析法に特化しており、生体試料中のＣＮＴを分析するための手法ではない。
【０００４】
そこで、生体試料中のＣＮＴを燃焼法を用いて分析することが検討されている。
燃焼法を用いた分析には、酸素気流中燃焼法と赤外線吸収法とを組み合わせたものが一般に用いられる。すなわち、加熱炉内に酸素ガスを供給しながら試料を燃焼させ、そのとき発生するＣＯ及び／又はＣＯ2を含む燃焼ガスを非分散型赤外線分析計（ＮＤＩＲ）において分析する手法である。
しかしながら、試料が生体組織などの生体試料である場合、試料中に非常に多くの成分を含有しているために、共雑物を分離して分析することが、非常に困難かつ重要である。
一例として、ＣＮＴを含有する生体試料を、６０％硝酸で酸処理して生体炭素を分解した後、９００℃で熱分析することが提案されている（非特許文献２）。
【０００５】
しかしながら、該方法は、多層カーボンナノチューブ（以下、「ＭＷＣＮＴ」とする）には有効であるものの、単層カーボンナノチューブ（以下、「ＳＷＣＮＴ」とする）の燃焼温度は、ＭＷＣＮＴの燃焼温度より低く、共存する炭素との分離がいっそう困難であるなどの問題がある。また、酸処理後のＳＷＣＮＴが、試験管に付着して回収率が悪いなどの問題もある。
【先行技術文献】
【非特許文献】
【０００６】
【非特許文献１】NIOSH Current Intelligence Bulletin, Occupational Exposure to Carbon Nanotubes and Nanofibers. November 2010 Draft．
【非特許文献２】Tamura et al. 2011 (A determination method of pristine multiwall carbon nanotubes in rat lungs after intratracheal instillation exposure by combustive oxidation-nondispersive infrared analysis. Talanta 84 (2011) 802-808)
【発明の概要】
【発明が解決しようとする課題】
【０００７】
本発明は、こうした現状を鑑みてなされたものであって、生体試料中のＳＷＣＮＴを燃焼法により分析する方法において、共雑物を分離して分析することができるとともに、ロスやコンタミをなくして安定した定量値を得ることができる方法及びそのための装置を提供することを目的とするものである。また、本発明は、生体試料中のＳＷＣＮＴの燃焼法による分析を、生体試料の前処理から分析まで一連の流れで行うことが可能な方法及びそのための装置を提供することをもう１つの目的とするものである。
【課題を解決するための手段】
【０００８】
本発明者らは、上記目的を達成すべく鋭意研究を重ねた結果、燃焼法を用いた生体試料中のＳＷＣＮＴの分析方法において、熱分解における昇温条件を連続的に行うとともに、燃焼管に及び該管内に充填する濾材の材質を特定することにより、バックグラウンド値（コンタミ）の低減が可能になり、定量限界を下げることができることが判明した。さらには、試料のホモジネート後の酸処理に使用する試験管の材質を選択することにより、ＳＷＣＮＴのロスを防止することができ、安定した定量値が得られることが判明した。
【０００９】
本発明はこれらの知見に基づいて完成に至ったものであり、本発明によれば、以下の発明が提供される。
［１］酸素ガスを供給しながら生体試料を燃焼させ、そのとき発生するガスから生体試料中のＳＷＣＮＴを分析する方法であって、
ホモジナイズ後の前記生体試料を酸液中で加熱処理することによりバックグラウンドを低減させた後、得られた分解物を含む液を、石英ウールを充填した石英ガラス製燃焼管に通して濾過し、その後、該燃焼管内に酸素ガスを供給しながら該燃焼管内に残存する試料を燃焼させて、発生するガスからＳＷＣＮＴを分析することを特徴とする生体試料中のＳＷＣＮＴ分析方法。
［２］前記ホモジナイズ及び酸液中での加熱処理において、石英ガラス製の容器を用いることを特徴とする［１］に記載の生体試料中のＳＷＣＮＴ分析方法。
［３］燃焼炉内に、生体試料を入れた燃焼管を配置し、酸素ガスを供給しながら該試料を燃焼させ、そのとき発生するガスを分析して、生体試料中に含まれるＳＷＣＮＴを定量分析する装置であって、
前記燃焼管として、濾材としての石英ウールを充填した石英ガラス製の燃焼管を用いることを特徴とする、生体試料中のＳＷＣＴＮ分析装置。
［４］前記燃焼炉の後段に、触媒を充填した触媒管を接続したことを特徴とする［３］に記載の生体試料中のＳＷＣＮＴ分析装置。
［５］前記ガスを分析する装置として、非分散型赤外線分析装置を用いることを特徴とする［３］又は［４］に記載の生体試料中のＳＷＣＮＴ分析装置。
【発明の効果】
【００１０】
本発明によれば、生体試料中のＳＷＣＮＴと共雑物とを分離して分析することができるとともに、ロスやコンタミをなくして安定した定量値を得ることができる。また、本発明によれば、生体試料の前処理から分析まで一連の流れで行うことが可能となる。
【図面の簡単な説明】
【００１１】
【図１】本発明の概要を示す図
【図２】本発明の燃焼分析装置の概要を示す図
【図３】実施例及び比較例における、加熱のＮＤＩＲによる測定結果を示す図
【図４】ＳＷＣＮＴ粉体の摂取量とＮＤＩＲ測定値の相関図
【発明を実施するための形態】
【００１２】
本発明の分析方法は、ホモジナイズ後の生体試料を、酸液中での加熱処理によりバックグラウンドを低減させた後、得られた分解物を含む液を、石英ウールを充填した石英ガラス製燃焼管に通して濾過し、その後、該燃焼管内に酸素ガスを供給しながら該燃焼管を加熱し、該燃焼管内の試料を燃焼させて、発生する二酸化炭素量から試料中のＳＷＣＮＴを分析することを特徴とするものである。
【００１３】
図１は、濾過もしくはサンプリングから加熱・燃焼に至るまでの様子を示す図であって、図中、ブランクは、内部に石英ウールを充填した石英ガラス管（以下、「ＣＮＴ燃焼管」という。）を示している。
また、図２は、本発明のＣＮＴ燃焼管を用いた燃焼分析装置の概要を示す図であり、昇温燃焼炉内に、前記のＣＮＴ燃焼管が設置される。
該昇温燃焼炉の上流側から、マスフローコントローラーを介して、酸素ボンベから所定量の酸素ガスを送り込まれるとともに、昇温燃焼炉の後段には、白金と酸化コバルトが触媒として充填された触媒管が設置されており、該触媒管の後段には、生成されたＣＯ２量を定量するためのガス分析装置が設置されている。
なお、図２では、ガス分析装置として、非分散型赤外線分析法（ＮＤＩＲ）を例示しているが、分解したときに生じる二酸化炭素を定量出来る分析装置であれば、特に限定されない。
以下、順に。さらに詳しく説明する。
【００１４】
本発明において、分析に供される試料はＳＷＣＮＴを含有する生体試料であって、たとえば、ＳＷＣＮＴを投与されたラットの肺や肝臓などが挙げられるが、特に限定されるものではない。
【００１５】
生体試料は、一定量の水を加えた上でホモジナイザーなどを用いてホモジナイズされた後、酸を追加して、酸液中での加熱分解により、バックグランドを低減させる。
該酸液としては、硝酸などが用いられ、その濃度は５０〜７０％が好ましい。
【００１６】
本発明において分析精度を向上させるためには、ホモジネート及び酸液中での加熱処理に用いる試験管などの容器については、ＳＷＣＮＴは付着しにくいものを用いることが重要である。
本発明者らが、種々検討した結果、ガラス製のものを用いることが好ましいことが判明した。これに対し、ＰＴＦＥ製のものを用いた場合には、ホモジネートの際にＳＷＣＮＴが付着して、その後、酸を追加しても付着物は脱離しなかった。
【００１７】
また、生体試料由来の共存有機物を低減するためには、加熱条件も重要であり、ホットプレート上もしくはマイクロ波分解装置内において１２０℃程度で９０分以上加熱することが必要である。ただし、１６０℃の加熱を行った場合には、ＳＷＣＮＴも分解するという結果になるため、１２０℃を大きく超える高温での加熱は避ける必要がある。
【００１８】
前述の、酸性中での加熱処理により得られた分解物を含む液は、前記のＣＮＴ燃焼管に通して酸性液のみを濾過する。
さらに、前記のガラス製容器、及び該ガラス製容器からＣＮＴ燃焼管に移す際に使用したガラス製のパスツールピペットなどに付着・残留するＳＷＣＮＴを脱離・回収するために、エタノールを入れて超音波処理をし、処理後のエタノールを前記ＣＮＴ燃焼管に通して濾過する。この際、酸液はできる限り取り除いておくことが望ましい。さもなければ、突沸が起こり、危険である。
次いで、ＣＮＴ燃焼管に純水を流通させて水洗濾過した後、該ＣＮＴ燃焼管をマッフル炉中で１００〜２００℃にて乾燥させて水を飛ばし、その後、ＣＮＴ燃焼管内に、酸素ガスを供給しながら加熱して燃焼させる。
【００１９】
本発明においては、ＣＮＮ燃焼管に、石英ガラス製のものを用いることにより、バックグランドを大幅に低減することができる。
これに対し、ステンレス（ＳＵＳ）製のものを用いた場合には、ＳＵＳ由来の無機炭素によりバックグランドが上昇し、分析の定量下限が高くなる。
【００２０】
また、本発明においては、濾過に用いる濾材として、９００℃前後での前焼きをした石英製濾紙に代えて変えて、９００℃前後での前焼きをした石英ウールを用いることにより、圧力損失を大幅に低減することができる。（図１参照）
さらに、ＣＮＮ燃焼管の後段に、触媒を充填した触媒管を接続することにより、完全に燃焼が進むようにすることが好ましい。
【００２１】
ＣＮＴ燃焼管の加熱は、２００℃で１０分程度加熱した後、５０℃／ｍｉｎで５００℃まで昇温し、３０分〜１時間５００℃で熱を掛けた後、２０℃／ｍｉｎで９００℃まで昇温し、３０分〜１時間９００℃で熱を掛ける。
【実施例】
【００２２】
以下、本発明を実施例に基づいて説明するが、本発明はこの実施例に限定されるものではない。
【００２３】
（実施例１）
本実施例では、ＳＷＣＮＴ分散液として、ＳＷＣＮＴ約１ｍｇをＢＳＡ水溶液中約１ｍＬ中に分散ざせたものを用い、生体試料として、ラットの肺ホモジネートを用いた。また、分析装置には、図２に示す燃焼分析装置を用いた。
なお、肺ホモジネートには、未投与のラットを解剖して得られた肺に純水を数ｍＬ加えて作成したものを用いた。
該燃焼分析装置におけるＣＮＴ燃焼管には、石英ウール（０.０２５ｇ）をつめた石英管（内径３ｍｍ、長さ８５ｍｍ）を用い、触媒管には、酸化コバルト５ｇと白金４ｇを充填したステンレス製の容器を用いた。
【００２４】
（試料の酸処理）
前記ＳＷＣＮＴ分散液(ＳＷＣＮＴ量として２０μｇ〜１００μｇ)と肺ホモジネート０.５ｇ（肺として０.２ｇ）の混合液をガラス製試験管に分取し、硝酸（６０％、５ｍＬ）中で、８０℃から１２０℃まで昇温し、１２０℃で１２０分間のマイクロ波処理を行った。
（ＣＮＴ燃焼管の準備）
ガラス製試験管内の、前記マイクロ波処理後の酸液を、パスツールピペットを用いて、前記ＣＮＴ燃焼管に通してろ過した。
ガラス製試験管及びパスツールピペットに付着したＣＮＴを回収するため、エタノールを入れて、超音波処理（１０分）をし、該エタノールを前記ＣＮＴ燃焼管に通してろ過した。
次いで、ＣＮＴ燃焼管に純水を流通させて、水洗濾過した後、該ＣＮＴ燃焼管を、マッフル炉中で、２００℃にて乾燥させ、水を飛ばした。
【００２５】
（燃焼分析）
乾燥後のＣＮＴ燃焼管を、前記燃焼分析装置にセットするとともに、昇温燃焼炉の後段には、白金と酸化コバルトをとして触媒を充填した触媒管を接続した後、ＣＮＴ燃焼管内に酸素ガスを供給しながら（流量０.２Ｌ／ｍｉｎ）、２００℃で１０分加熱した後、５０℃／ｍｉｎで５００℃まで昇温し、４０分５００℃で熱を掛けた後、２０℃／ｍｉｎで９００℃まで昇温し、４０分９００℃で熱を掛け、発生したＣＯ2をＮＤＩＲ（Non-dispersive Infrared absorption method  非分散赤外線吸収法）で経時的に測定（０．１秒ごとに計測）し、ＣＯ2濃度と時間を掛け合わせたピーク面積からＣＮＴ濃度を求めた。
なお、定量には、あらかじグルコースを用いて作成した検量線を用いた。
【００２６】
図３に、加熱条件（最上段）、分析結果を示す。
図３に示すとおり、５００℃の燃焼において、加熱開始後３０分間で、有機炭素分の残渣を燃焼させた。ついで、５００から９００℃まで昇温すると、５５０〜６００℃でＣＮＴが燃焼を開始した。
【００２７】
（比較例）
試料を用いない２種の、操作ブランク（石英ガラス製ＣＮＴ燃焼管）及び操作ブランク（ＳＵＳ製ＣＮＴ燃焼管）、並びに、実施例における試料を、肺ホモジネートのみ、ＳＷＣＮＴ分散液のみ、ＳＷＣＮＴと肺ホモジネートの混合液、及びＳＷＣＮＴ分散液と肺ホモジネートの混合液に変更した５種類の試料を用いて、前記実施例と同様の分析を行った。
【００２８】
図３に、各試料のＮＤＩＲによる測定結果を示す。
図から明らかなように、石英ガラス製ＮＴ燃焼管を用いることにより、操作ブランク、及び肺ホモジネートのみの試料において、ピークの無いものが得られた。
【００２９】
（実施例２）
本実施例では、ＳＷＣＮＴ量と分析値の相関を調べるために、実施例におけるＳＷＣＮＴ粉体を、４０μg〜１００μg分取して、実施例と同様の燃焼分析を行った。
図４に、ＳＷＣＮＴ粉体の摂取量とＮＤＩＲ測定結果を示す。
図に示すとおり、ほぼ傾き１で相関（Ｒ2＝０.９９６）があることがわかる。
【図１】
2015184065.tif 000003
【図２】
2015184065.tif 000004
【図３】
2015184065.tif 000005
【図４】
2015184065.tif 000006